(57)【要約】      （修正有）【課題】透明な液体であり、速硬化が可能で、アッベ数が低く、ガラス転移温度が高く、耐久性に優れた硬化物を得ることができる光硬化性組成物、その硬化物、マイクロレンズアレイ及び積層体の提供。【解決手段】光インプリント用の光硬化性組成物であって、４，４′−ビス〔β−（メタ）アクリロイルオキシメチルチオ〕ジフェニルスルホン等のビス（メルカプトフェニル）スルホン骨格含有ジ（メタ）アクリレート化合物（成分Ａ）を４０〜９０質量％と、Ｎ−（メタ）アクリロイルカルバゾール（成分Ｂ）を１０〜６０質量％と、１，２−ベンゼンジチオール、１，３−ベンゼンジチオール、１，４−ベンゼンジチオール及び１，３，５−ベンゼントリチオールから選ばれる少なくとも１種以上の芳香族系多官能チオール（成分Ｃ）を０．１〜１５質量％と、光重合開始剤（成分Ｄ）と、を含有し、透明な液体である光硬化性組成物。【選択図】なし【特許請求の範囲】
【請求項１】
光インプリント用の光硬化性組成物であって、下記成分Ａ、成分Ｂ、成分Ｃ及び成分Ｄを含有し、透明な液体であることを特徴とする光硬化性組成物。
成分Ａ：下記一般式（１）で示されるビス（メルカプトフェニル）スルホン骨格含有ジ（メタ）アクリレート化合物
【化１】
2019073609.tif 000008
（一般式（１）において、Ｒ１及びＲ２は、それぞれ独立して水素原子又はメチル基を表し、Ｒ３及びＲ４は、それぞれ独立して炭素数１〜３のアルキレン基を表し、Ｘは、酸素原子又は硫黄原子を表す。）
成分Ｂ：Ｎ−（メタ）アクリロイルカルバゾール
成分Ｃ：１，２−ベンゼンジチオール、１，３−ベンゼンジチオール、１，４−ベンゼンジチオール及び１，３，５−ベンゼントリチオールから選ばれる少なくとも１種以上の芳香族系多官能チオール
成分Ｄ：光重合開始剤
【請求項２】
前記光硬化性組成物中の成分Ａ、成分Ｂ及び成分Ｃの含有量が、それぞれ下記範囲であることを特徴とする請求項１に記載の光硬化性組成物。
成分Ａ：４０〜９０質量％
成分Ｂ：１０〜６０質量％
成分Ｃ：０．１〜１５質量％
【請求項３】
さらに、下記成分Ｅ、成分Ｆ、成分Ｇ及び成分Ｈから選ばれる少なくとも１種以上を含有することを特徴とする請求項１又は２に記載の光硬化性組成物。
成分Ｅ：酸化防止剤
成分Ｆ：紫外線吸収剤
成分Ｇ：近赤外吸収剤
成分Ｈ：帯電防止剤
【請求項４】
前記光硬化性組成物の硬化物のアッベ数νＤが、２２以下であることを特徴とする請求項１〜３のいずれか一項に記載の光硬化性組成物。
【請求項５】
前記光硬化性組成物の硬化物のガラス転移温度が、１０５℃以上であることを特徴とする請求項１〜４のいずれか一項に記載の光硬化性組成物。
【請求項６】
前記光硬化性組成物の硬化物の屈折率ｎＤが、１．７以下であることを特徴とする請求項１〜５のいずれか一項に記載の光硬化性組成物。
【請求項７】
前記光硬化性組成物の硬化物の光線透過率が、波長４１０ｎｍにおいて６０％以上であることを特徴とする請求項１〜６のいずれか一項に記載の光硬化性組成物。
【請求項８】
請求項１〜７のいずれか一項に記載の光硬化性組成物の硬化物。
【請求項９】
前記硬化物のガラス転移温度が、１０５℃以上であることを特徴とする請求項８に記載の硬化物。
【請求項１０】
請求項１〜７のいずれか一項に記載の光硬化性組成物の硬化物であることを特徴とするマイクロレンズアレイ。
【請求項１１】
請求項１０に記載のマイクロレンズアレイを、カラーフィルター上に有することを特徴とする積層体。
【発明の詳細な説明】
【技術分野】
【０００１】
本発明は、光硬化性組成物、硬化物、マイクロレンズアレイ及び積層体に関する。
【背景技術】
【０００２】
近年、イメージングセンサー、ディスプレイ、光通信、太陽電池、照明等の光産業の進展とともに、光線透過率等の光学性能に優れた透明樹脂が必要とされている。例えば、イメージングセンサー又はディスプレイに使用される光学部品においては、基材上にマイクロレンズを形成するための光インプリント材料、反射防止又は干渉縞防止のためのコート層を形成するコーティング剤、半導体の封止剤、各種光学接着剤等が要望されている。特に、近年発展が著しい微細な光インプリントプロセスに適用できる材料への要望が強い。
【０００３】
上述した光インプリントとは、ガラス等の透明基材と微細な表面形状を有する成形型の間隙で光硬化性組成物を光硬化し、成形型を剥離（脱型）することにより、透明基材と硬化物の積層体を得る手法である。かかる手法により、硬化物表面には、成形型の微細な表面形状が転写される。微細な表面形状は、周期的な凹凸を有するレンチキュラー形状、曲率を有するマイクロレンズ形状等、多様であり、サイズもナノメートルサイズからミリサイズまで多様である。一般的に、ガラス表面を、切削等の機械的な手法で微細加工するのは困難であり、またウェット又はドライエッチングで微細加工する手法は、コストが高く、大面積化及び量産化が困難である。しかし、光インプリント法を用いれば、精度良く、かつ生産性良く、微細加工が施された光学部品を製造することができる。なお、微細形状がナノメートルサイズの場合は、光ナノインプリントと呼ばれる。
【０００４】
光インプリント材料においては、光で速硬化する液体材料が幅広く使用されている。特に、光線透過率及び耐熱性に優れる多官能（メタ）アクリレート系化合物が汎用されている。
【０００５】
このような状況のなか、光学設計の多様化に対応するため、光線透過率、色分散等の光機能と速硬化性の両方を併せ持つ材料が要望されている。特に、色分散性に優れた硬化物が得られ、かつ速硬化性の液状材料が求められている。ここでいう色分散とは、屈折率の波長依存性を意味し、一般的にアッベ数で表される。色分散性に優れる材料ほど低アッベ数となり、近年はアッベ数２３以下の材料が要望されている。
【０００６】
アッベ数が低い材料としては、例えば硫黄含有ジ（メタ）アクリレート系化合物（例えば、特許文献１、２及び３参照。）、ポリチオールを配合した組成物（例えば、特許文献４参照。）、Ｎ−ビニルカルバゾールと特定のフルオレン系化合物を含有してなる光学材料（例えば、特許文献５参照。）、フルオレン骨格含有ジ（メタ）アクリレート系組成物（例えば、特許文献６参照。）等が提案されている。
【０００７】
しかしながら、特許文献１、２及び３に開示される化合物は、アッベ数が２４程度であり、さらなる低減が求められていた。また、高純度化すると結晶化して固体となるため、単独での使用は困難であった。特許文献４の組成物は、アッベ数が３０程度であり、熱硬化が必要なため硬化が遅く、また、多量のチオール基が存在するため臭気が耐えがたいものとなる。特許文献５の材料は、アッベ数が２０以下であるが、室温（２５℃）で固体であり、透明液状化するためには８０℃で加温する必要があった。また、硬化物から成分がブリードアウトしやすく、硬化物を加熱した際に表面に析出物が発生する傾向があった。特許文献６の組成物は、アッベ数が２３程度であるが、熱硬化を併用しなければならないため、速硬化は困難であった。
【０００８】
一般的に、（メタ）アクリレート系材料は、低アッベ数化するほど室温付近で固体化し、速硬化が難しいため、近年の高色分散化の要望への対応は困難であった。溶剤希釈による透明液状化も考えられるが、環境負荷低減の観点から無溶剤化が好ましいうえ、上述した光インプリントといった微細成形プロセスにおいては溶剤を使用できない場合が多い。
【０００９】
当然のことながら、硬化物には、光学部品として必要な諸性能が求められる。例えば、吸湿又は脱湿に伴う変形を低減するための低吸水性、たわみに対する剛性等である。用途によっても様々な性能が求められ、例えば、イメージングセンサー用途においては、赤外線カット性能又は帯電防止性能を求められることが多い。
【００１０】
また、光インプリントプロセスに対応するには、基材との密着性及び型からの剥離性（脱型性）が必要である。さらに、光インプリントで得られる透明基材と硬化物の積層体には、光学部品として高度な耐久性が要求される。例えば、耐熱性、耐光性、耐高温高湿性、耐熱衝撃性等の耐久性試験を行っても、光学性能が変動しないことが求められる。
【先行技術文献】
【特許文献】
【００１１】
【特許文献１】特開昭６１−７２７４８号公報
【特許文献２】特開平９−１５７３３２号公報
【特許文献３】特開２００１−１７２２５３号公報
【特許文献４】特開平１１−３４９６５８号公報
【特許文献５】特開２００６−２３２９０７号公報
【特許文献６】特開２０１４−８０５７２号公報
【発明の概要】
【発明が解決しようとする課題】
【００１２】
本発明は、透明な液体であり、速硬化が可能で、アッベ数が低く、ガラス転移温度が高く、耐久性に優れた硬化物を得ることができる光硬化性組成物、その硬化物、マイクロレンズアレイ及び積層体を提供することを目的とする。
【課題を解決するための手段】
【００１３】
本発明者等はかかる事情に鑑み鋭意研究を重ねた結果、特定のスルホン骨格を有する多官能（メタ）アクリレート系化合物、特定のカルバゾール系化合物及び特定の芳香族系多官能チオールを組み合わせることにより、相溶性が良好で溶剤を含まずとも均一で透明な液体であり、速硬化性に優れた光硬化性組成物が得られることを見出した。また、この光硬化性組成物により、アッベ数が低く、ガラス転移温度が高い硬化物を得ることができ、さらに硬化物の耐熱性、耐光性、耐高温高湿性、耐熱衝撃性等の耐久性が向上することを見出し、本発明を完成した。
【００１４】
すなわち、本発明によれば、光インプリント用の光硬化性組成物であって、下記成分Ａ、成分Ｂ、成分Ｃ及び成分Ｄを含有し、透明な液体である光硬化性組成物が提供される。
成分Ａ：下記一般式（１）で示されるビス（メルカプトフェニル）スルホン骨格含有ジ（メタ）アクリレート化合物
【化１】
2019073609.tif 000002
（一般式（１）において、Ｒ１及びＲ２は、それぞれ独立して水素原子又はメチル基を表す。Ｒ３及びＲ４は、それぞれ独立して炭素数１〜３のアルキレン基を表す。Ｘは、酸素原子又は硫黄原子を表す。）
成分Ｂ：Ｎ−（メタ）アクリロイルカルバゾール
成分Ｃ：１，２−ベンゼンジチオール、１，３−ベンゼンジチオール、１，４−ベンゼンジチオール及び１，３，５−ベンゼントリチオールから選ばれる少なくとも１種以上の芳香族系多官能チオール
成分Ｄ：光重合開始剤
【００１５】
さらに、本発明によれば、上記光硬化性組成物の硬化物、上記光硬化性組成物の硬化物であるマイクロレンズアレイ及び当該マイクロレンズアレイとカラーフィルターの積層体が提供される。
【発明の効果】
【００１６】
本発明によれば、透明な液体であり、速硬化が可能で、アッベ数が低く、ガラス転移温度が高く、耐久性に優れた硬化物を得ることができる光硬化性組成物、その硬化物、マイクロレンズアレイ及び積層体を提供することができる。
【図面の簡単な説明】
【００１７】
【図１】本発明の一実施の形態の積層体の構成を示す断面図である。
【発明を実施するための形態】
【００１８】
以下、本発明の光硬化性組成物、その硬化物、マイクロレンズアレイ及び積層体の詳細を説明するが、以下に説明する構成は、本発明の一実施態様としての一例（代表例）であり、本発明は説明した内容に限定されない。
以下の説明において、「（メタ）アクリレート」の記載は、アクリレートとメタクリレートの両方を示す。「（メタ）アクリル」、「(メタ)アクリロイル」等の記載についても同様である。
【００１９】
（光硬化性組成物）
本発明の光硬化性組成物は、下記成分Ａ、成分Ｂ、成分Ｃ及び成分Ｄを含有し、透明な液体である。
なお、本発明において「透明な液体」とは、常態（温度２５℃、１気圧）で、全成分が透明な液体である状態（均一溶液）のみならず、相溶又は溶解した状態も含む趣旨である。
【００２０】
（成分Ａ）
本発明で使用される成分Ａは、下記一般式（１）で示されるビス（メルカプトフェニル）スルホン骨格含有ジ（メタ）アクリレート化合物である。この化合物は分子構造中にスルホン基と芳香環を有し、これらの電子リッチな原子団を隣接させることで、硬化物のアッベ数を低減することができる。さらに、スルホン基とフェニレン基を直接結合させることにより、化合物を構成する他の原子が同じでも、硬化物のアッベ数を効果的に低減できる。
【００２１】
【化２】
2019073609.tif 000003
【００２２】
本発明において、上記一般式（１）におけるＲ１及びＲ２は、それぞれ独立して水素原子又はメチル基を表す。Ｒ１及びＲ２は、速硬化の観点からは水素原子が好ましく、硬化物のガラス転移点を高くする観点からはメチル基が好ましい。
【００２３】
上記一般式（１）において、Ｒ３及びＲ４は、それぞれ独立して炭素数１〜３のアルキレン基を表す。Ｒ３及びＲ４は、透明液状化の観点からは炭素数２以上のアルキレン基が好ましく、アッベ数を低くする観点からは炭素数２以下のアルキレン基が好ましく、透明液状化及び低アッベ数を両立する観点からは、炭素数２のアルキレン基が好ましい。
上記一般式（１）において、Ｘは、酸素原子又は硫黄原子を表す。Ｘは、化合物の安定性の点で酸素原子であることが好ましい。
【００２４】
上記一般式（１）で示されるビス（メルカプトフェニル）スルホン骨格含有ジ（メタ）アクリレート化合物としては、例えば、４，４′−ビス〔β−（メタ）アクリロイルオキシメチルチオ〕ジフェニルスルホン、４，４′−ビス〔β−（メタ）アクリロイルオキシエチルチオ〕ジフェニルスルホン、４，４′−ビス〔β−（メタ）アクリロイルオキシプロピルチオ〕ジフェニルスルホン、４−β−（メタ）アクリロイルオキシメチルチオ−４′−〔β−（メタ）アクリロイルオキシエチルチオ〕ジフェニルスルホン、４，４′−ビス〔β−（メタ）アクリロイルチオメチルチオ〕ジフェニルスルホン、４，４′−ビス〔β−（メタ）アクリロイルチオエチルチオ〕ジフェニルスルホン、４−β−（メタ）アクリロイルチオメチルチオ−４′−〔β−（メタ）アクリロイルチオエチルチオ〕ジフェニルスルホン、４，４′−ビス〔β−（メタ）アクリロイルチオプロピルチオ〕ジフェニルスルホン等が挙げられる。
【００２５】
これらのなかでも、低アッベ数化の点では、４，４′−ビス〔β−（メタ）アクリロイルオキシメチルチオ〕ジフェニルスルホン、３，４′−ビス〔β−（メタ）アクリロイルオキシメチルチオ〕ジフェニルスルホン、２，４′−ビス〔β−（メタ）アクリロイルオキシメチルチオ〕ジフェニルスルホン、３，３′−ビス〔β−（メタ）アクリロイルオキシメチルチオ〕ジフェニルスルホン、４，４′−ビス〔β−（メタ）アクリロイルオキシエチルチオ〕ジフェニルスルホン、３，４′−ビス〔β−（メタ）アクリロイルオキシエチルチオ〕ジフェニルスルホン、２，４′−ビス〔β−（メタ）アクリロイルオキシエチルチオ〕ジフェニルスルホン、３，３′−ビス〔β−（メタ）アクリロイルオキシエチルチオ〕ジフェニルスルホン、４−（β−（メタ）アクリロイルオキシメチルチオ）―４‘−（β−（メタ）アクリロイルオキシエチルチオ）ジフェニルスルホン、４，４′−ビス〔β−（メタ）アクリロイルチオメチルチオ〕ジフェニルスルホン、３，４′−ビス〔β−（メタ）アクリロイルチオメチルチオ〕ジフェニルスルホン、２，４′−ビス〔β−（メタ）アクリロイルチオメチルチオ〕ジフェニルスルホン、３，３′−ビス〔β−（メタ）アクリロイルチオメチルチオ〕ジフェニルスルホン、４，４′−ビス〔β−（メタ）アクリロイルチオエチルチオ〕ジフェニルスルホン、３，４′−ビス〔β−（メタ）アクリロイルチオエチルチオ〕ジフェニルスルホン、２，４′−ビス〔β−（メタ）アクリロイルチオエチルチオ〕ジフェニルスルホン、３，３′−ビス〔β−（メタ）アクリロイルチオエチルチオ〕ジフェニルスルホン等の比較的アルキル鎖が短いものが好ましく、より好ましくは、透明液状化の点では、４，４′−ビス〔β−（メタ）アクリロイルオキシエチルチオ〕ジフェニルスルホン、４，４′−ビス〔β−（メタ）アクリロイルチオエチルチオ〕ジフェニルスルホン、特に好ましくは、化合物の安定性の点で、４，４′−ビス〔β−（メタ）アクリロイルオキシエチルチオ〕ジフェニルスルホンである。これらの化合物は単独で用いてもよいし２種以上併用してもよい。透明液状化の点では、左右非対称の構造を有する化合物が好ましく、入手の容易性の点では、左右対称の構造を有する化合物が好ましい。
【００２６】
（成分Ｂ）
本発明で使用される成分Ｂは、Ｎ−（メタ）アクリロイルカルバゾールである。好ましくは速硬化性の点で、Ｎ−アクリロイルカルバゾールである。Ｎ−アクリロイルカルバゾールとＮ−メタクリロイルカルバゾールは、併用してもよい。Ｎ−（メタ）アクリロイルカルバゾールは、分子構造中に芳香族系の複素環を有し、アッベ数を低減することができる。また、成分Ｂは、成分Ａと同様に（メタ）アクリロイル基を分子中に有することから、成分Ａとの相溶性が高く、均一で透明な液体が得られると推定される。
【００２７】
（成分Ｃ）
本発明で使用される成分Ｃは、１，２−ベンゼンジチオール、１，３−ベンゼンジチオール、１，４−ベンゼンジチオール及び１，３，５−ベンゼントリチオールから選ばれる少なくとも１種以上の芳香族系多官能チオールである。これらの芳香族系多官能チオールのなかでも、光硬化性組成物の透明液状化の点で、非対称構造を有する１，２−ベンゼンジチオールと１，３−ベンゼンジチオールが好ましい。これらの芳香族系多官能チオールは単独で用いてもよいし２種以上併用してもよい。成分Ｃの芳香族系多官能チオールは、分子構造中に芳香環とチオール基を有し、このような電子リッチな原子団を直接結合させることで、アッベ数を効果的に低減することができる。また、脂肪族系多官能チオールを用いると、光硬化性組成物の保存安定性が低下し、ゲル化しやすい傾向にあるが、芳香族系多官能チオールを用いることにより、かかる保存安定性を向上することができる。なお、チオール系化合物は、通常、光重合の際に連鎖移動剤として添加されるが、本発明においては、チオール系化合物のなかでも上記芳香族系多官能チオールが、硬化物のアッベ数を低減するために積極的に配合される。
【００２８】
本発明において、光硬化性組成物中の成分Ａ、成分Ｂ及び成分Ｃの含有量は、下記範囲であることが好ましい。
成分Ａ：４０〜９０質量％
成分Ｂ：１０〜６０質量％
成分Ｃ：０．１〜１５質量％
【００２９】
より好ましくは、下記範囲である。
成分Ａ：５０〜８５質量％
成分Ｂ：１５〜５５質量％
成分Ｃ：１〜１０質量％
【００３０】
さらに好ましくは、下記範囲である。
成分Ａ：５０〜８５質量％
成分Ｂ：２０〜５０質量％
成分Ｃ：１〜５質量％
【００３１】
成分Ａの含有量が上記範囲内であると、光硬化性組成物の十分な速硬化性が得られやすい傾向にある。成分Ｂの含有量が１０質量％以上であると、硬化物のアッベ数を十分に低減しやすい傾向にあり、６０質量％以下であると、光硬化性組成物が十分に透明液状化しやすい傾向がある。成分Ｃの含有量が０．１質量％以上であると、光硬化性組成物の低アッベ数化を図りやすい傾向にあり、１５質量％以下であると、硬化物の十分な耐熱性が得られやすい傾向にある。
【００３２】
なお、成分Ａであるビス（メルカプトフェニル）スルホン骨格含有ジ（メタ）アクリレート化合物と成分ＢであるＮ−（メタ）アクリロイルカルバゾールは、いずれも単独では室温付近で固体であるが、成分Ａ、成分Ｂ及び成分Ｃを混合することにより、室温付近で透明な液体に調整することができる。さらに、上記範囲で混合すれば、室温付近での透明液状化が容易になる。
【００３３】
透明液状化を容易にする観点からは、比較的多量の成分Ｃを用いることが好ましく、光硬化性組成物中の成分Ｃの含有量が後述の成分Ｄの含有量に対してほぼ同量以上、具体的には０．８倍以上、好ましくは０．９〜３倍である。
【００３４】
ガラス転移点を高くする観点からは、成分Ｂに対する成分Ａの含有量（Ａ／Ｂ）が、０．８質量倍以上であることが好ましく、１質量倍以上がより好ましく、２質量倍以上がさらに好ましく、３．５質量倍以上が特に好ましく、さらに５質量倍以上が好ましい。低アッベ数化の観点から、成分Ｂに対する成分Ａの含有量（Ａ／Ｂ）は、１００質量倍以下であることが好ましい。
【００３５】
低アッベ数化の観点からは、成分Ｃに対する成分Ａの含有量（Ａ／Ｃ）が、３０〜４００質量倍であることが好ましく、４０〜２００質量倍がより好ましい。
同様に、低アッベ数化の観点から、成分Ｃに対する成分Ｂの含有量（Ｂ／Ｃ）が、１０〜６００質量倍であることが好ましく、５０〜５２０質量倍がより好ましい。
【００３６】
（成分Ｄ）
本発明における成分Ｄの光重合開始剤としては、光の作用によりラジカルを発生する化合物であれば、公知の光重合開始剤が使用できる。成分Ｄの光重合開始剤としては、例えば、４−フェノキシジクロロアセトフェノン、４−ｔ−ブチル−ジクロロアセトフェノン、ジエトキシアセトフェノン、２−ヒドロキシ−２−メチル−１−フェニルプロパン−１−オン、１−（４−イソプロピレンフェニル）−２−ヒドロキシ−２−メチルプロパン−１−オン、１−（４−ドデシルフェニル）−２−ヒドロキシ−２−メチルプロパン−１−オン、４−（２−ヒドロキシエトキシ）−フェニル（２−ヒドロキシ−２−プロピル）ケトン、１−ヒドロキシシクロヘキシルフェニルケトン、２−メチル−１−〔４−（メチルチオ）フェニル〕−２−モルホリノプロパン−１、ベンゾイン、ベンゾインメチルエーテル、ベンゾインエチルエーテル、ベンゾインイソプロピルエーテル、ベンゾインイソブチルエーテル、ベンジルジメチルケタール、ベンゾフェノン、ベンゾイル安息香酸、ベンゾイル安息香酸メチル、４−フェニルベンゾフェノン、ヒドロキシベンゾフェノン、４−ベンゾイル−４′−メチルジフェニルサルファイド、３，３′−ジメチル−４−メトキシベンゾフェノン、チオキサンソン、２−クロルチオキサンソン、２−メチルチオキサンソン、２，４−ジメチルチオキサンソン、イソプロピルチオキサンソン、カンファーキノン、ジベンゾスベロン、２−エチルアンスラキノン、４′，４″−ジエチルイソフタロフェノン、３，３′，４，４′−テトラ（ｔ−ブチルパーオキシカルボニル）ベンゾフェノン、α−アシロキシムエステル、アシルホスフィンオキサイド、メチルフェニルグリオキシレート、ベンジル、９，１０−フェナンスレンキノン、４−（２−ヒドロキシエトキシ）フェニル−（２−ヒドロキシ−２−プロピル）ケトン、２，６−ジメチルベンゾイルジフェニルホスフィンオキシド、２，４，６−トリメチルベンゾイルジフェニルホスフィンオキシド等が挙げられる。これらのなかでも、他成分への影響が少ない点では、１−ヒドロキシシクロヘキシルフェニルケトンが好ましく、光による分解性が高く、添加量を減らせる点では、２，４，６−トリメチルベンゾイルジフェニルホスフィンオキシドが、好適に用いられる。上記光重合開始剤は、複数用いることも可能である。
【００３７】
光重合開始剤の含有量は、成分Ａと成分Ｂの合計１００質量部に対して、通常０．０１〜５質量部であり、好ましくは１〜５質量部、より好ましくは１．５〜３質量部である。成分Ｄである光重合開始剤を、比較的多量に用いることにより、速硬化性に優れる光硬化性組成物が得やすい。
【００３８】
本発明において、上記光重合開始剤とともに光重合開始剤の助剤を使用することができる。使用できる光重合開始剤の助剤としては、例えば、トリエタノールアミン、トリイソプロパノールアミン、４，４′−ジメチルアミノベンゾフェノン（ミヒラーケトン）、４，４′−ジエチルアミノベンゾフェノン、２−ジメチルアミノエチル安息香酸、４−ジメチルアミノ安息香酸エチル、４−ジメチルアミノ安息香酸（ｎ−ブトキシ）エチル、４−ジメチルアミノ安息香酸イソアミル、４−ジメチルアミノ安息香酸２−エチルヘキシル、２，４−ジエチルチオキサンソン、２，４−ジイソプロピルチオキサンソン等が挙げられる。
【００３９】
また、上記光重合開始剤とともに熱硬化開始剤を使用してもよい。使用できる熱硬化開始剤としては、例えば、ハイドロパーオキサイド、ｔ−ブチルハイドロパーキサイド、ジイソプロピルベンゼンハイドロパーオキサイド、１，１，３，３−テトラメチルブチルハイドロパーオキサイド等のハイドロパーオキサイド、ジ−ｔ−ブチルパーオキサイド、ジクミルパーオキサイド等のジアルキルパーオキサイド、ｔ−ブチルパーオキシベンゾエート、ｔ−ブチルパーオキシ（２−エチルヘキサノエート）等のパーオキシエステル、ベンゾイルパーオキシド等のジアシルパーオキサイド、ジイソプロピルパーオキシカーボネート等のパーオキシカーボネート、パーオキシケタール、ケトンパーオキサイド等の過酸化物が挙げられる。これら熱硬化開始剤は、複数併用してもよい。
【００４０】
（成分Ｅ、Ｆ、Ｇ及びＨ）
本発明においては、光硬化性組成物が、さらに、下記成分Ｅ、成分Ｆ、成分Ｇ及び成分Ｈから選ばれる少なくとも１種以上を含有することが、耐久性に優れ、目的の光学特性を有する硬化物を得やすく、好ましい。
成分Ｅ：酸化防止剤 
成分Ｆ：紫外線吸収剤
成分Ｇ：近赤外吸収剤
成分Ｈ：帯電防止剤
【００４１】
本発明における成分Ｅの酸化防止剤としては、例えば、２，６−ジ−ｔ−ブチルフェノール、２，６−ジ−ｔ−ブチル−ｐ−クレゾール、２，４，６−トリ−ｔ−ブチルフェノール、２，６−ジ−ｔ−ブチル−４−ｓ−ブチルフェノール、２，６−ジ−ｔ−ブチル−４−ヒドロキシメチルフェノール、ｎ−オクタデシル−β−（４′−ヒドロキシ−３′，５′−ジ−ｔ−ブチルフェニル）プロピオネート、２，６−ジ−ｔ−ブチル−４−（Ｎ，Ｎ−ジメチルアミノメチル）フェノール、３，５−ジ−ｔ−ブチル−４−ヒドロキシベンジルフォスフォネート−ジエチルエステル、２，４−ビス（ｎ−オクチルチオ）−６−（４−ヒドロキシ−３′，５′−ジ−ｔ−ブチルアニリノ）−１，３，５−トリアジン、４，４−メチレン−ビス（２，６−ジ−ｔ−ブチルフェノール）、１，６−ヘキサンジオールビス［３−（３，５−ジ−ｔ−ブチル−４−ヒドロキシフェニル）プロピオネート］、ビス（３，５−ジ−ｔ−ブチル−４−ヒドロキシベンジル）スルフィド、４，４′−ジ−チオビス（２，６−ジ−ｔ−ブチルフェノール）、４，４′−トリ−チオビス（２，６−ジ−ｔ−ブチルフェノール）、２，２−チオジエチレンビス［３−（３，５−ジ−ｔ−ブチル−４−ヒドロキシフェニル）プロピオネート］、Ｎ，Ｎ′−ヘキサメチレンビス−（３，５−ジ−ｔ−ブチル−４−ヒドロキシヒドロシンナミド、Ｎ，Ｎ′−ビス［３−（３，５−ジ−ｔ−ブチル−４−ヒドロキシフェニル）プロピオニル］ヒドラジン、カルシウム（３，５−ジ−ｔ−ブチル−４−ヒドロキシベンジル）モノエチルフォスフォネート、１，３，５−トリメチル−２，４，６−トリス（３，５−ジ−ｔ−ブチル−４−ヒドロキシベンジル）ベンゼン、トリス（３，５−ジ−ｔ−ブチル−４−ヒドロキシフェニル）イソシアヌレート、トリス（３，５−ジ−ｔ−ブチル−４−ヒドロキシベンジル）イソシアヌレート、１，３，５−トリス−２［３（３，５−ジ−ｔ−ブチル−４−ヒドロキシフェニル）プロピオニルオキシ］エチルイソシアネート、テトラキス［メチレン−３−（３′，５′−ジ−ｔ−ブチル−４−ヒドロキシフェニル）プロピオネート］メタン、３，５−ジ−ｔ−ブチル−４−ヒドロキシベンジルフォスファイト−ジエチルエステル等の化合物が挙げられ、これらの化合物は、単独又は２種以上併用してもよい。これらのなかでも、１，６−ヘキサンジオールビス［３−（３，５−ジ−ｔ−ブチル−４−ヒドロキシフェニル）プロピオネート］、２，２−チオジエチレンビス［３−（３，５−ジ−ｔ−ブチル−４−ヒドロキシフェニル）プロピオネート］又はテトラキス［メチレン−３−（３′，５′−ジ−ｔ−ブチル−４−ヒドロキシフェニル）プロピオネート］メタンが、硬化物の黄変を抑制する点から好ましい。これら酸化防止剤は、複数併用することも可能である。
【００４２】
酸化防止剤の含有量は、光硬化性組成物１００質量部に対して、通常、０．０１〜１質量部であることが好ましく、特に好ましくは０．０２〜０．５質量部である。酸化防止剤の含有量が上記下限値以上であると硬化物の耐熱性の低下を抑制できる傾向があり、上記上限値以下であると硬化物を加熱した時の析出物の増加を抑制できる傾向がある。
【００４３】
本発明における成分Ｆの紫外線吸収剤としては、例えば、サリチル酸エステル系、ベンゾフェノン系、トリアゾール系、ヒドロキシベンゾエート系、シアノアクリレート系等が挙げられる。これらの紫外線吸収剤は単独で用いてもよいし複数を組み合わせて用いてもよい。これらのなかでも、光硬化性組成物中の他の成分との相溶性の点で、ベンゾフェノン系又はトリアゾール系、具体的には、２−[２−ヒドロキシ−４−[３−（２−エチルへキシルー１−オキシ）−２−ヒドロキシプロピルオキシ]フェニル]−４，６−ビス（２，４−ジメチルフェニル）−１，３，５−トリアジン、（２−ヒドロキシ−４−オクチロキシ−フェニル）−フェニル−メタノン、２−ベンゾトリアゾール−２−イル−４−ｔｅｒｔ−オクチル−フェノール等の紫外線吸収剤が好ましい。これら紫外線吸収剤は、複数併用することも可能である。
【００４４】
紫外線吸収剤の含有量は、光硬化性組成物１００質量部に対して、通常、０．０１〜１質量％であることが好ましく、特に好ましくは０．０２〜０．５質量％である。紫外線吸収剤が、上記下限値以上であると硬化物の耐光性の低下を抑制する傾向があり、上記上限値以下であると速硬化しやすい傾向がある。
【００４５】
本発明における成分Ｇの近赤外吸収剤は、６５０〜３０００ｎｍの波長域に最大吸収波長を有し、光を熱に変換するものであれば特に限定されないが、光硬化性組成物への溶解性の点で、有機系色素が好ましい。かかる有機系色素としては、例えば、シアニン系色素、フタロシアニン系色素、ナフタロシアニン系色素、スクアリリウム系色素、キノン系色素、ポリメチン系色素、ジイモニウム系色素、アゾ系色素、フェニレンジアミン系色素、ジフェニルメタン、トリフェニルメタン系色素、ピロロピロール系色素、金属錯体系色素等が挙げられる。これらの中では、耐久性に優れる点で、フタロシアニン系色素、ジイモニウム系色素、スクアリリウム系色素が好ましい。また。太陽光に比較的多く含まれる６５０〜１５００ｎｍに最大吸収波長があるものが好ましく、より好ましくは、比較的高エネルギーな６５０〜１０００ｎｍに最大吸収波長があるものが好ましい。当然のことながら、使用量削減の点から、グラム吸光係数が大きいものが好ましい。
【００４６】
上記近赤外線吸収剤としては市販品も使用することができる。使用できる近赤外線吸収剤の市販品としては、例えば、「ＡＢＳ−６２６」、「ＡＢＳ−６４２」、「ＡＢＳ６４３」、「ＡＢＳ６５４」、「ＡＢＳ６６７」、「ＡＢＳ６７０Ｔ」、「ＡＢＳ−６９９」「ＩＲＡ−６７７」、「ＩＲＡ６９３Ｎ」、「ＩＲＡ７３５」、「ＩＲＡ８００」、「ＩＲＡ８５０」、「ＩＲＡ８６８」（Ｅｘｃｉｔｏｎ社製）；「ＴＡＰ−１５」、「ＩＲ−７０６」（山田化学工業製）；「ＰＤ−３２０」「ＹＫＲ−２９００」「ＹＫＲ−３０８０」（山本化成社製）；「ＩＲ−１」、「ＩＲ−１０Ａ」、「ＩＲ−１２」、「ＩＲ−１４」、「ＴＸ−ＥＸ９０６Ｂ」、「ＴＸ−ＥＸ９１０Ｂ」（日本触媒社製）；「Ｋａｙａｓｏｒｂ ＩＲＧ−０６８」、「Ｋａｙａｓｏｒｂ  ＩＲＧ−０６９」、「Ｋａｙａｓｏｒｂ  ＩＲＧ−０７９」（日本化薬社製）；「ＣＩＲ−１０８５」、「ＣＩＲ−ＲＬ」（日本カーリット社製）；「Ｌｕｍｏｇｅｎ  ＩＲ７６５」、「Ｌｕｍｏｇｅｎ  ＩＲ７８８」（ＢＡＳＦ社製）等を挙げることができる。これらのなかでは、可視光領域の吸収が少ない点で、「ＩＲＡ−６７７」、「ＡＢＳ−６２６」又は「ＡＢＳ−６９９」が好ましい。
【００４７】
近赤外吸収剤の含有量は、光硬化性組成物１００質量部に対して、０．００１〜１質量部であることが好ましく、特に好ましくは０．０１〜０．２質量部である。近赤外吸収色素が、上記下限値以上であると硬化物の近赤外吸収能力の低下を抑制する傾向があり、上記上限値以下であると、光硬化性組成物から析出しにくい傾向がある。近赤外線吸収剤は、複数用いることも可能であるし、より長波長の赤外線吸収剤と併用することも可能である。
【００４８】
本発明における成分Ｈの帯電防止剤としては、例えば、エチルメチルイミダゾリウム・テトラフルオロボレート、エチルメチルイミダゾリウム・ビス（トリフルオロスルホニル）イミド、エチルメチルイミダゾリウム・ビストリフルオロメタンスルホンイミド、トリ−ｎ−ブチルメチルアンモニウム・ビストリフルオロメタンスルホンイミド、（２−アクリロキシエチル）トリメチルアンモニウム・ビストリフルオロメタンスルホンイミド等のイオン液体型帯電防止剤、イミダゾリウム塩、テトラアルキルアンモニウムスルホン酸塩等のカチオン型帯電防止剤、脂肪族スルホン酸塩、高級アルコール硫酸エステル塩、高級アルコールアルキレンオキサイド付加物硫酸エステル塩、高級アルコールリン酸エステル塩、高級アルコールアルコールアルキレンオキサイド付加物リン酸エステル塩等のアニオン型帯電防止剤、リチウムテトラフルオロボレート、リチウムビス（トリフルオロスルホニル）イミド、リチウムビストリフルオロメタンスルホンイミド、カリウムビス（フルオロスルホニル）イミド、塩化リチウム等のアルカリ金属塩、アルカリ土類金属塩、高級アルコールアルキレンオキサイド付加物、ポリアルキレングリコール脂肪酸エステル等があげられる。これらの中では、帯電防止能力の点で、イオン液体型帯電防止剤が好ましく、より好ましくは、光硬化性組成物への溶解性の点で、エチルメチルイミダゾリウム・ビストリフルオロメタンスルホンイミド、トリ−ｎ−ブチルメチルアンモニウム・ビストリフルオロメタンスルホンイミドである。これらの帯電防止剤は、複数用いることも可能である。
【００４９】
帯電防止剤の含有割合は、光硬化性組成物１００質量部に対して、０．０１〜５質量部であることが好ましく、特に好ましくは０．１〜３質量部である。帯電防止剤が、上記下限値以上であると硬化物の帯電防止能力の低下を抑制できる傾向があり、上記上限値以下であると、光硬化性組成物から析出しにくい傾向がある。
【００５０】
本発明においては、低アッベ数化を妨げない範囲で、さらに、希釈モノマーを含有してもよい。
使用できる希釈モノマーとしては、成分Ａ、成分Ｂ及び成分Ｄを除くものであり、なかでも安価な単官能（メタ）アクリレートがより好ましく、例えば、２−（ｏ−フェニルフェノキシ）メチル（メタ）アクリレート、２−（ｍ−フェニルフェノキシ）メチル（メタ）アクリレート、２−（ｐ−フェニルフェノキシ）メチル（メタ）アクリレート、２−（ｏ−フェニルフェノキシ）エチル（メタ）アクリレート、２−（ｍ−フェニルフェノキシ）エチル（メタ）アクリレート、２−（ｐ−フェニルフェノキシ）エチル（メタ）アクリレート、２−（ｏ−フェニルフェノキシ）プロピル（メタ）アクリレート、２−（ｍ−フェニルフェノキシ）プロピル（メタ）アクリレート、２−（ｐ−フェニルフェノキシ）プロピル（メタ）アクリレート等のビフェニル系モノマー、２−フェニル−２′−（β−（メタ）アクリロイルオキシメトキシフェニル）プロパン、２−フェニル−２′−（β−（メタ）アクリロイルオキシエトキシフェニル）プロパン、２−フェニル−２′−（β−（メタ）アクリロイルオキシプロポキシフェニル）プロパン等のビスフェノールＡ系モノマーが挙げられる。これらのなかでも、低アッベ数化の点から、ビフェニル系モノマーが好ましく、速硬化性の点から、アクリレートがより好ましく、低粘度の点から、２−（ｏ−フェニルフェノキシ）エチルアクリレートが特に好ましい。希釈モノマーは、単独でも複数用いてもよい。
【００５１】
本発明における、希釈モノマーの配合量は、成分Ａと成分Ｂの合計１００質量部に対して３０質量部以下が好ましく、より好ましくは１〜２０質量部、さらに好ましくは２〜１０質量部である。希釈モノマーの配合量が多すぎると、アッベ数が増大する傾向にある。
【００５２】
また、本発明の光硬化性組成物は、必要に応じて、本発明の効果を損なわない範囲内で各種添加剤を用いてもよい。各種添加剤としては、例えば重合禁止剤、界面活性剤、シランカップリング剤、フィラー、染顔料、分散剤、消泡剤、レベリング剤、難燃剤、充填剤、補強剤、艶消し剤等が挙げられる。
【００５３】
本発明の光硬化性組成物は、金属イオン、ハロゲン等の不純物が、通常の分析手法では検出されないことが好ましい。金属イオンとしては、例えばカドミウム、鉛、水銀、クロムであり、ハロゲンとしては、例えば塩素、臭素等である。通常の分析手法とは、例えば、ＩＥＣ  ６２３２１  Ｅｄｉｔｉｏｎ  １．０：２００８に準じる手法である。
【００５４】
（光硬化性組成物の製造方法）
本発明の光硬化性組成物の製造方法は、特に限定されないが、（Ｓ１）常温では固体である成分Ａを４０〜６０℃で加温して溶融させて液状にした後、（Ｓ２）常温では固体である成分Ｂを添加して４０〜６０℃で溶解させ、（Ｓ３）最後に成分Ｃ及び成分Ｄを添加して４０〜６０℃で均一になるまで撹拌することが好ましい。成分Ａ、成分Ｂ及び成分Ｃを含有する光硬化性組成物は、上述した好ましい含有量の範囲内であると、室温付近に冷却しても、室温付近で長期保管しても、透明で均一な液体状態を維持しやすく、保存安定性に優れる。
【００５５】
上記製造工程（Ｓ１）〜（Ｓ３）において、温度が低すぎると溶解に多大な時間を要し、逆に温度が高すぎると、冷却時に固体が析出する傾向にある。理由は判然としないが、一旦析出した固体は、４０℃以上（例えば１００℃）で長時間加温しても溶解しない。また、工程順を（Ｓ３）→（Ｓ２）→（Ｓ１）又は（Ｓ２）→（Ｓ３）→（Ｓ１）のように変更すると、ゲル状の固体が発生しやすい傾向にある。
【００５６】
本発明の光硬化性組成物は、常温２５℃下において全成分が均一に相溶又は溶解した透明な液体であり、常温下で塗布作業等が可能である。そのため、本発明の光硬化性組成物は、光インプリント用として好適に使用することができる。
【００５７】
一般に、光硬化組成物の粘度は、高すぎると無溶剤で塗布しにくくなる傾向があり、低すぎると光インプリントによる微細構造のマイクロレンズの製造プロセスに適用しにくくなる傾向にある。したがって、本発明の光硬化性組成物の粘度は、温度２５℃において２Ｐａ・ｓ以下であることが好ましく、より好ましくは０．１〜１５Ｐａ・ｓ、さらに好ましくは１〜１０Ｐａ・ｓである。なお、光硬化性組成物の２５℃における粘度の下限値は、通常、０．００１Ｐａ・ｓである。
【００５８】
本発明の光硬化性組成物のアッベ数νＤは、２３以下であることが好ましく、より好ましくは２２以下、さらに好ましくは２１以下である。光硬化性組成物のアッベ数νＤが高すぎると、硬化物のアッベ数が増大する傾向にある。なお、光硬化性組成物のアッベ数の下限値は、通常、１０である。
【００５９】
本発明の光硬化性組成物の硬化収縮率（％）は、５〜１２％であることが好ましく、よりより好ましくは６〜１１％、さらに好ましくは７〜１０％である。硬化収縮率（％）が上記下限値以上であると、光インプリント法で微細な表面形状を転写する時に、硬化物を成形型から剥離（脱型）することが容易となる傾向にあり、上記上限値以下であると、成形型の微細な表面形状を精度よく転写することが容易となり、かつ基材と硬化物の密着性が向上する傾向にある。
【００６０】
（硬化物とその製造方法）
本発明の硬化物は、上述した本発明の光硬化性組成物の硬化物であり、本発明の光硬化性組成物を光硬化することにより得ることができる。
本発明の光硬化性組成物を光硬化する手法としては、光照射によって硬化させることができるのであれば、特に限定されない。照射する光としては、遠紫外線、紫外線、近紫外線、可視光線、赤外線等が利用できる。硬化速度、照射装置の入手の容易性等からは、紫外線が好ましい。
【００６１】
紫外線照射により重合硬化させる場合、２００〜４００ｎｍ波長域の光を発する高圧水銀ランプ、超高圧水銀ランプ、カーボンアーク灯、メタルハライドランプ、キセノンランプ、ケミカルランプ、ＬＥＤランプ等を用いて、０．１〜５Ｊ／ｃｍ２程度の紫外線を照射すればよい。照射は、複数回に分けて行ってもよい。また、重合硬化を促進するため、紫外線照射と同時に赤外線又はマイクロ波を照射してもよい。
【００６２】
本発明においては、光照射後に、硬化物を加熱して、重合硬化を完結させることが好ましい。加熱の手法は、特に限定されないが、例えば、オーブン又は真空乾燥炉を用いる手法、赤外線又はマイクロ波を照射する手法、レーザーアニール等が挙げられる。これらのなかでも、簡便さの点で、オーブンを用いて加熱する手法が好ましい。加熱温度は、通常、８０〜１５０℃である。加熱時間は、通常、０．１〜１０時間である。
【００６３】
このような光硬化の手法は、本発明の光硬化性組成物を光インプリント材料として用いて、光インプリントによりマイクロレンズアレイ等の光学部品を製造する場合にも適用することができる。例えば、光インプリントは、一般的に、下記工程（１）〜（５）により実施されるが、上述した光硬化の手法は、下記工程（３）の光硬化に適用される。
工程（１）：光硬化性組成物を、表面に微細な凹凸が形成された成形型に塗布する工程
工程（２）：上記光硬化性組成物を、透明基材で覆う工程
工程（３）：光照射により、光硬化性組成物を光硬化する工程
工程（４）：基材と硬化物の積層体を、成形型から剥離する工程
工程（５）：必要に応じて上記積層体を熱処理し、光学部品とする工程
【００６４】
上記工程（１）の塗布工程において、本発明の主旨から溶剤希釈は好ましくないが、ハンドリング性の向上を目的に、光硬化性組成物に少量の有機溶剤を添加することも可能である。その場合、有機溶剤としては、例えば、トルエン、キシレン等の芳香族炭化水素類、酢酸エチル、酢酸ブチル、プロピレングリコールモノメチルエーテルアセテート等のエステル類、ｎ−プロピルアルコール、ｉｓｏ−プロピルアルコール等のアルコール類、アセトン、メチルエチルケトン、シクロヘキサノン等のケトン類等の公知の有機溶剤が挙げられる。有機溶剤の含有量は、多すぎると乾燥負荷が増大する傾向があることから、光硬化性組成物１００質量部に対して、好ましくは３０質量部以下、より好ましくは２０質量部以下、さらに好ましくは１０質量部以下である。
【００６５】
（硬化物の特性）
本発明においては、硬化物のアッベ数νＤが重要であり、２３以下と低いことが好ましく、より好ましくは１８〜２２、さらに好ましくは１９〜２１である。硬化物のアッベ数νＤが低い方が、近年の光学素子に対する光学性能の要求を満たしやすい傾向がある。逆に、低すぎると、硬化物が黄色くなる傾向があり、硬化物の下限値は通常、１０である。
【００６６】
本発明においては、硬化物のガラス転移温度が、１０５℃以上であることが好ましい。より好ましくは１１０℃以上、さらに好ましくは１２０℃以上である。硬化物のガラス転移温度が１０５℃以上であると、耐熱性、耐光性、耐高温高湿性、耐熱衝撃性等の耐久性に優れた硬化物が得られ、光学素子としての利用性が向上する。なお、ガラス転移温度の上限値は通常５００℃である。
【００６７】
本発明においては、硬化物の屈折率ｎＤは、１．７以下であることが好ましく、より好ましくは１．６２〜１．６８であり、さらに好ましくは１．６３〜１．６７である。硬化物の屈折率が低すぎると、アッベ数νＤが増大する傾向にあり、逆に、高すぎると硬化物の光反射率が増大する傾向にある。なお、本発明における屈折率ｎＤは、ＮａＤ線を用いて２３℃で測定される値である。
【００６８】
本発明においては、硬化物の光線透過率が、波長４１０ｎｍにおいて６０％以上であることが好ましい。より好ましくは７０％以上、さらに好ましくは８０％以上である。硬化物の光線透過率が高い方が、光学素子としての使用が容易になる傾向にある。なお、光線透過率の上限値は通常９９％である。
【００６９】
本発明においては、硬化物の吸水率が、２％以下であることが好ましい。より好ましくは１．５％以下、さらに好ましくは１％以下である。硬化物の吸水率は低い方が、アッベ数又は屈折率の変動が少ない。また、ガラス基材との密着性、耐高温高湿性等が向上しやすく、光学素子としての使用が容易になる傾向にある。なお、吸水率の下限値は通常０．００１％である。
【００７０】
本発明においては、硬化物の曲げ弾性率が、２〜５ＧＰａであることが好ましい。より好ましくは２．５〜４．５ＧＰａ、さらに好ましくは３〜４ＧＰａである。硬化物の曲げ弾性率が上記上限値以上であれば、硬化物が変形しにくい傾向にあり、上記下限値以下であれば、硬化物が割れにくくなる傾向にある。
【００７１】
本発明においては、硬化物が、光学素子として各種溶剤又は各種薬品に耐性を有することが好ましい。溶剤としては、エタノール、イソプロピルアルコール、アセトン、メチルエチルケトン、キシレン、トルエン、酢酸エチル、ヘキサン、シクロヘキサン、Ｎ−メチルピロリドン、γ−ブチルラクトン等が挙げられる。また、薬品としては、塩酸、アルカリ水溶液等が挙げられる。なお、ここで言う耐性とは、例えば、硬化物を、上記溶剤又は薬品に室温で１０分間程度浸漬しても、外観に変化が生じないことを意味する。
【００７２】
本発明の硬化物は、必要に応じて赤外線カット性能を有していてもよい。赤外線カット性能とは、例えば、波長が７００ｎｍ付近の近赤外線を吸収する性能である。具体的には、硬化物の波長７００ｎｍの光線透過率が、２０％以下であることが好ましく、より好ましくは１０％以下であり、さらに好ましくは１％以下である。このような赤外線カット性能により、可視光領域を扱う光学部品の耐久性を高め、光学デバイス全体の性能を高めることができる。
【００７３】
本発明の硬化物は、耐電防止性能を有することが好ましい。より好ましくは、硬化物の表面抵抗値（Ω／□）が、１０×１０１３Ω／□以下、さらに好ましくは、５×１０１３Ω／□以下である。表面抵抗値が小さい方が、帯電しにくいため異物の付着及び光学デバイスの誤作動を抑制しやすい傾向にある。
【００７４】
（マイクロレンズアレイ）
本発明のマイクロレンズアレイは、上述した本発明の光硬化性組成物の硬化物である。
本発明のマイクロレンズアレイは、上記光インプリントにより製造することができ、上記工程（１）における成形型として、表面に所望のマイクロレンズアレイ形状を有する成形型を使用すればよい。透明基材としては、ガラス、樹脂フィルム等が挙げられる。透明基材の表面は、硬化物との密着性向上のため、シランカップリング剤等で表面処理することが好ましい。
【００７５】
（積層体）
本発明の積層体は、上述した本発明のマイクロレンズアレイを、カラーフィルター上に有する。
本発明の積層体は、例えば透明基材としてカラーフィルターが形成されたガラスを用いて、当該カラーフィルターの画素に合わせて、成形型表面のマイクロレンズの位置を調節し、上記工程（２）〜（５）を実施すれば得られる。工程（３）の光照射は、カラーフィルター側から行ってもよいが、成形型にガラス製の透明型を用いて、成形型側から行ってもよい。
【００７６】
図１は、本発明の一実施の形態の積層体の構成を示す。
図１に示すように、積層体１０は、透明基材１の一方の面上にマイクロレンズアレイ２を有し、他方の面上にカラーフィルター３を有する。すなわち、積層体１０は、透明基材１を挟んで、カラーフィルター３上にマイクロレンズアレイ２が積層されている。カラーフィルター３は、Ｒ（赤）、Ｇ（緑）及びＢ（青）の各色のフィルターが２次元状に配列している。
【００７７】
本発明の硬化物、マイクロレンズ及び積層体は、光学部品として一般的に要望される耐熱性（光線透過率）、耐光性、耐高温高湿性、耐熱衝撃性等の耐久性に優れ、各試験前後で光学性能の変化が少ない。
【実施例】
【００７８】
以下、実施例及び比較例を挙げて、本発明をさらに具体的に説明するが、本発明はその要旨を超えない限り、下記実施例の記述に限定されるものではない。
なお、実施例中の「部」、「％」等の記載は、断りのない限り、質量基準の記載を意味する。
【００７９】
光硬化性組成物、硬化物及び積層体を後述する製造方法により製造し、それぞれの物性を次のようにして測定した。
【００８０】
＜測定条件＞
（粘度（Ｐａ・ｓ））
東機産業社製、粘度計「ＴＶＥ−２５Ｌ」を用いて、２５℃、回転数０．１ｒｐｍ（コーンロータ：１°３４′×Ｒ２４）で測定した。
【００８１】
（速硬化性）
光量１．５Ｊ／ｃｍ２（照度２５０ｍｗ／ｃｍ２）の紫外線を６秒照射して、光硬化性組成物の硬化具合を観察し、下記の基準で評価した。
○：十分に硬化した
△：十分に硬化しておらず、柔らかい
×：硬化しておらず、ゲル状
【００８２】
（アッベ数νＤ及び屈折率ｎＤ）
長さ３０ｍｍ×幅７ｍｍ×厚み０．５ｍｍの硬化物を用意し、アタゴ社製の「３波長アッベ屈折計ＤＲ−Ｍ４」を用いて、２３℃で、ＮａＤ線におけるアッベ数νＤと屈折率ｎＤを測定した。
【００８３】
（ガラス転移温度（℃））
長さ２０ｍｍ×幅５ｍｍ×厚み０．５ｍｍの硬化物を用意し、レオロジ社製、動的粘弾性装置「ＤＶＥ−Ｖ４型  ＦＴレオスペクトラー」の引っ張りモードを用いて、周波数１０Ｈｚ、昇温速度３℃／分、歪０．０２５％で測定を行った。得られた複素弾性率実数部（貯蔵弾性率）に対する虚数部（損失弾性率）の比（ｔａｎδ）を求め、このｔａｎδの最大ピーク温度をガラス転移温度（Ｔｇ）とした。
【００８４】
（光線透過率（％））
長さ５０ｍｍ×幅５０ｍｍ×厚み０．５ｍｍの硬化物を用意し、島津製作所社製、島津分光光度計「ＵＶ−３１５０」を用いて、波長が４１０ｎｍ及び７００ｎｍの光線透過率（％）を測定した。
【００８５】
（吸水率（％））
長さ５０ｍｍ×幅５０ｍｍ×厚み０．５ｍｍの試験片を用意し、２３℃の水に１週間浸漬した後の質量増加から吸水率（％）を算出した。
【００８６】
（曲げ弾性率（ＧＰa））
長さ２５（ｍｍ）×幅１０（ｍｍ）×厚み０．５ｍｍの硬化物を用意し、島津製作所社製、「オートグラフＡＧ−５ｋＮＥ」（支点間距離２０ｍｍ、０．５ｍｍ／分）にて２５℃で測定した。
【００８７】
（耐溶剤性）
長さ５０ｍｍ×幅５０ｍｍ×厚み０．５ｍｍの硬化物を用意し、イソプロピルアルコールに２３℃で１０分間浸漬した後、表面を目視観察し、下記の基準で評価した。
○：変化なし
×：白濁や荒れ等の異常が見られる
【００８８】
（耐熱性（析出の有無））
長さ５０ｍｍ×幅５０ｍｍ×厚み０．５ｍｍの硬化物を用意し、１６０℃で１０分間加熱した後、表面を目視観察し、下記の基準で評価した。
○：析出物が無く、耐熱性に優れる
×：析出物が有り、耐熱性が低い
【００８９】
（表面抵抗値）
三菱化学社製の抵抗率計「ハイレスターＵＰ」を用いて、温度２３℃、相対湿度５０％ＲＨ環境下での表面抵抗値（Ω／□）を測定した。
【００９０】
（密着性）
ガラス上に厚み０．１５ｍｍの硬化物が形成された積層体を用意し、ＪＩＳ  Ｋ  ５４００（１９９０年版）に準じてクロスハッチ法により、ガラスと硬化物の密着性を下記のように評価した。
〇：硬化物の剥がれ無し
×：硬化物の剥がれ有り
【００９１】
（耐熱性（光線透過率））
ガラス上に厚み０．１５ｍｍの硬化物が形成された積層体を用意し、１５０℃で１時間の耐熱試験を行い、試験前後の波長５５０ｎｍにおける光線透過率（％）を、島津製作所社製、島津分光光度計「ＵＶ−３１５０」を用いて測定した。測定した全光線透過率の変化から、耐熱性を下記の基準で評価した。
◎：全光線透過率の変化が１％未満であり、耐熱性が非常に高い
○：全光線透過率の変化が１〜２％であり、耐熱性が高い
×：全光線透過率の変化が２％を超え、耐熱性が低い
【００９２】
（耐光性）
ガラス上に厚み０．１５ｍｍの硬化物が形成された積層体を用意し、ＵＶＡ０．８Ｗ／ｍ２１００時間の耐光性試験を行い、色相を目視観察し、下記の基準で評価した。
◎：黄変が無い
○：かすかに黄変が有る
×：はっきりと黄変が有る
【００９３】
（耐高温高湿性）
ガラス上に厚み０．１５ｍｍの硬化物が形成された積層体を用意し、温度８５℃湿度８５％の環境下で５００時間の耐高温高湿試験を行い、試験前後の波長５５０ｎｍにおける光線透過率（％）を、島津製作所社製、島津分光光度計「ＵＶ−３１５０」を用いて測定した。測定した全光線透過率の変化から、耐高温高湿性を下記の基準で評価した。
◎：全光線透過率の変化が１％未満であり、耐高温高湿性が非常に高い
○：全光線透過率の変化が１〜２％であり、耐高温高湿性が高い
×：全光線透過率の変化が２％を超え、耐高温高湿性が低い
【００９４】
（耐熱衝撃性）
ガラス上に厚み０．１５ｍｍの硬化物が形成された積層体を用意し、−４０℃で１０分と８５℃で１０分のヒートサイクルを５００サイクル繰り返す耐熱衝撃試験を行った。試験前後の波長５５０ｎｍにおける光線透過率（％）を、島津製作所社製、島津分光光度計「ＵＶ−３１５０」を用いて測定した。測定した全光線透過率の変化から、耐熱衝撃性を下記の基準で評価した。
◎：全光線透過率の変化が１％未満であり、耐熱衝撃性が非常に高い
○：全光線透過率の変化が１〜２％であり、耐熱衝撃性が高い
×：全光線透過率の変化が２％を超え、耐熱衝撃性が低い
【００９５】
＜実施例１＞
（光硬化性組成物［Ｉ］の製造）
温度２５℃で固体状の４，４′−ビス（β−メタクリロイルオキシエチルチオ）ジフェニルスルホン（成分Ａ）７７部を、２００ｍｌの容器に入れ、ウォーターバスを用いて５０℃に加温して溶融した。その後、温度２５℃で固体状のＮ−アクリロイルカルバゾール（成分Ｂ）２１部を投入して５０℃で溶融した。次いで、温度２５℃で液状の１，２−ベンゼンジチオール（成分Ｃ）２部を投入して５０℃で溶解し、最後に、温度２５℃で固体状の１−ヒドロキシシクロヘキシルフェニルケトン（ＢＡＳＦ社製「ＩＲＧＡＣＵＲＥ １８４」）（成分Ｄ）２部を投入した。室温で均一に溶解するまで撹拌して、光硬化性組成物［Ｉ］を得た。得られた光硬化性組成物［Ｉ］の粘度は２５℃において１０Ｐａ・ｓであり、浮遊物が見られず均一で透明な液体であった。
【００９６】
光硬化性組成物［Ｉ］に含まれる不純物を分析したところ、カドミウム、鉛、水銀、クロム等の金属イオンや、塩素、臭素等のハロゲンは検出されなかった。なお、分析手法と測定限界値は下記の通りである。
カドミウム：原子吸光光度法（測定限界値０．５ｐｐｍ）
鉛        ：原子吸光光度法（測定限界値５ｐｐｍ）
水銀      ：還元気化原子吸光光度法（測定限界値２ｐｐｍ）
クロム    ：ジフェニルカルバジド吸光光度法（測定限界値１ｐｐｍ）
塩素      ：イオンクロマトグラフ法（測定限界３０ｐｐｍ）
臭素      ：イオンクロマトグラフ法（測定限界３０ｐｐｍ）
【００９７】
（硬化物［Ｉ］の製造）
長さ１００ｍｍ×幅１００ｍｍ×厚さ１ｍｍのガラス板２枚を、厚さ０．５ｍｍのシリコンスペーサーを介して対向させ、硬化物製造用の成形型を用意した。この成形型に上記光硬化性組成物［Ｉ］を温度２５℃で注液し、同温度で、高圧水銀ランプを用いて光量１．５Ｊ／ｃｍ２（照度２５０ｍｗ／ｃｍ２、６秒）の紫外線を照射した。両面のガラスを剥離して得られた成形体は十分に硬化しており、光硬化性組成物［Ｉ］は速硬化性を有していた。さらに、成形体をオーブンにより１００℃で１時間加熱して、硬化物［Ｉ］を得た。得られた硬化物［Ｉ］は、表２に示される通り、波長４１０ｎｍにおける光線透過率は８０％、アッベ数νＤは２２、屈折率ｎＤは１．６５であり、良好な光学特性を有していた。また、ガラス転移温度は１３０℃と高く、吸水率、曲げ弾性率、耐溶剤性、耐熱性（析出）等の諸特性も、表２に示される通り、良好であった。
【００９８】
（積層体［Ｉ］の製造）
長さ１００ｍｍ×幅１００ｍｍ×厚さ１ｍｍのガラスを１枚用意し、かかるガラスの片面（面Ａ）を、シランカップリング剤で処理した。具体的な手法は、面Ａに３−メタアクリロキシプロピルトリメトキシシラン（信越化学社製「ＫＢＭ５０３」）の０．１質量％イソプロピルアルコール溶液をスピンコート法（５００ｒｐｍ、１０秒）で塗布し、ホットプレート上で１５０℃、５分乾燥させた。
【００９９】
上記ガラスの面Ａの外周部に、厚さ０．２ｍｍのシリコンスペーサーを設置した後、面Ａの中央部に上記光硬化性組成物［I］を滴下（滴下温度２５℃）し、上部よりシランカップリング剤で処理されていない同サイズのガラスをかぶせて、光硬化性組成物［I］を型内に押し広げた。
【０１００】
高圧水銀ランプを用いて、光量１．５Ｊ／ｃｍ２（照度２５０ｍｗ／ｃｍ２、６秒）の紫外線を照射して光硬化を行った後、シランカップリング剤で処理されていないガラスを剥離して、ガラス（厚さ１ｍｍ）／硬化物（厚さ０．２ｍｍ）よりなる積層体を得た。該積層体をオーブンにより１００℃で１時間加熱して積層体［I］とした。得られた積層体［I］は、ガラスと硬化物の密着性が良好であり、耐熱性（光線透過率）、耐光性、耐高温高湿性、耐熱衝撃性等の耐久性も、表３に示される通り、良好であった。
【０１０１】
＜実施例２〜８＞
表１−１に示される組成とする以外は、実施例１と同様にして光硬化性組成物［II］〜［VIII］を得た。得られた光硬化性組成物［II］〜［VIII］の特性は表１−１に示される通りである。さらに、実施例１と同様にして硬化物［II］〜［VIII］と積層体［II］〜［VIII］を得た。得られた硬化物［II］〜［VIII］と積層体［II］〜［VIII］の特性は表２と表３に示される通りである。
【０１０２】
＜比較例１＞
表１−１に示される組成とする以外は、実施例１と同様にして光硬化性組成物［IX］を得た。得られた光硬化性組成物［IX］は２５℃では固体であり、常温での光硬化は不可能であった。
【０１０３】
＜比較例２＞
表１−１に示される組成とする以外は、実施例１と同様にして光硬化性組成物［X］を得た。得られた光硬化性組成物［X］は２５℃では固体であり、常温での光硬化は不可能であった。
【０１０４】
＜比較例３＞
表１−１に示される組成とする以外は、実施例１と同様にして光硬化性組成物［XI］を得た。得られた光硬化性組成物［XI］は調合後１時間でゲル化したため、光硬化は不可能であった。
【０１０５】
＜参考例４＞
表１−１に示される組成とする以外は、実施例１と同様にして光硬化性組成物［XII］を得た。得られた光硬化性組成物［XII］の特性は表１−１に示される通りである。なお、常温において光硬化組成物［XII］は、粘度が１０Ｐａ・ｓの液状であった。さらに、実施例１と同様にして硬化物［XII］と積層体［XII］を得た。得られた硬化物［XII］と積層体［XII］の特性は表２と表３に示される通りである。
なお、硬化物［XII］の作製において、紫外線照射後に得られた成形体は柔らかく、十分に硬化していなかったが、実施例１と同様に、オーブン中で１００℃、１時間加熱して、硬化物［XII］とした。また、硬化物［XII］の吸水率の測定中に、水への溶出成分が確認されたため、測定を中止した。
【０１０６】
＜参考例５＞
表１−１に示される組成とする以外は、実施例１と同様にして光硬化性組成物[XIII]を得た。得られた光硬化性組成物[XIII]の特性は、表１−１に示す。さらに、実施例１と同様にして硬化物[XIII]と積層体[XIII]を得た。得られた硬化物[XIII]と積層体[XIII]の特性は表２と表３に示す。
なお、参考例４及び５において成分Ｂとして使用したＮ−メタリルカルバゾール中のメタリル基は、メチルアリル基とも呼ばれ、化学式は、ＣＨ２＝ＣＨ（−ＣＨ３）−ＣＨ２−で表される。
【０１０７】
【表１−１】
2019073609.tif 000004
【０１０８】
表１−２は、表１−１中の記号が表す材料の名称を示す。
【表１−２】
2019073609.tif 000005
【０１０９】
【表２】
2019073609.tif 000006
【０１１０】
【表３】
2019073609.tif 000007
【０１１１】
実施例１〜８の光硬化性組成物は、本発明の特定組成であるため、均一で透明な液体でかつ速硬化性に優れ、得られた硬化物は、いずれもアッベ数が２２以下と低く、各成分の表面への析出もないことがわかる。なお、実施例の光硬化性組成物を光インプリント材料として用いて、カラーフィルター上にマイクロレンズアレイを形成したところ、低アッベ数で、光学性能が実用性に優れる積層体が得られた。
【０１１２】
一方、比較例１と比較例２の光硬化性組成物は、本発明の特定組成を満足しないため、固体であり、常温で光硬化できないことがわかる。また、比較例３の光硬化性組成物についても、本発明の特定組成を満足しないため、保存安定性に劣り、光インプリント材料として使用できないことがわかる。
また、参考例４及び５の光硬化性組成物は、透明液状化及び低アッベ数化できているもの、速硬化性が十分ではなく、ガラス転移温度も１００℃以下であった。得られた硬化物は、耐熱試験後に表面への析出が有り、耐久性が十分でないことがわかる。また、参考例４及び５の光硬化性組成物を室温に戻してすぐは透明な液体であったため、その状態で光硬化を行ったが、室温に戻してから数時間から数日経過させた光硬化性組成物を観察すると、析出物が浮遊又は沈殿するか、ゲル状態になる様子が見られた。
【符号の説明】
【０１１３】
１０    積層体
１    透明基板
２    マイクロレンズアレイ
３    カラーフィルター
【産業上の利用可能性】
【０１１４】
本発明の光硬化性組成物は、透明な液体で速硬化性を有し、低アッベ数でガラス転移点が高く、耐久性に優れた硬化物を形成することができるため、光インプリント材料、コーティング剤、接着剤、封止剤、粘着剤、塗料、インク、コーティングバインダー等として種々の用途に有用である。なかでも、マイクロレンズアレイを形成する光インプリント材料として好適に利用することができる。
【図１】
2019073609.tif 000009